(57)【特許請求の範囲】
【請求項１】
光反応開始剤、及び光重合反応性組成物を必須の成分としている紫外線硬化型インクの製造方法において、光重合反応性組成物として複数種類の単官能ラジカル重合性モノマー及びシクロデキストリン又はその誘導体を配合し、基材上に印刷した後に紫外線によって硬化した段階における接着性につき、ポリカーボネートを基材とした場合に塗膜の剥離が生じない状態を良好とし、タック性につき、塗膜に対する指触によって全くベタツキ（タック）を感じない状態を良好とし、成形性につき、ポリカーボネートを基材とした場合に塗膜の割れが見当たらない状態を良好とする基準を設定したうえで、接着性、タック性、成形性のすべてを良好とするために、２種類の単官能ラジカル重合性モノマーとして、フェノキシエチルアクリレートとフェノキシポリエチレングリコールアクリレートとを１：０．５〜１．５の重量比にて組み合わせるか、フェノキシエチルアクリレートとアクリロイルモルフォリンとを１：０．３〜２の重量比にて組み合わせることによる選択を行ったうえで、前記２種類の単官能ラジカル重合性モノマーとシクロデキストリン又はその誘導体との重量比を４〜１５：１とすることに基づく紫外線硬化型インクの製造方法。
【請求項２】
光反応開始剤、及び光重合反応性組成物を必須の成分としている紫外線硬化型インクの製造方法において、光重合反応性組成物として複数種類の単官能ラジカル重合性モノマー及びシクロデキストリン又はその誘導体を配合し、基材上に印刷した後に紫外線によって硬化した段階における接着性につき、ポリカーボネートを基材とした場合に塗膜の剥離が生じない状態を良好とし、タック性につき、塗膜に対する指触によって全くベタツキ（タック）を感じない状態を良好とし、成形性につき、ポリカーボネートを基材とした場合に塗膜の割れが見当たらない状態を良好とする基準を設定したうえで、接着性、タック性、成形性のすべてを良好とするために、２種類の単官能ラジカル重合性モノマーとして、フェノキシエチルアクリレートとビニルカプロラクタムとを１：０．３〜２の重量比にて組み合わせることによる選択を行ったうえで、前記２種類の単官能ラジカル重合性モノマーとシクロデキストリン又はその誘導体との重量比を４以上：１とすることに基づく紫外線硬化型インクの製造方法。
【請求項３】
光反応開始剤、及び光重合反応性組成物を必須の成分としている紫外線硬化型インクの製造方法において、光重合反応性組成物として複数種類の単官能ラジカル重合性モノマー及びシクロデキストリン又はその誘導体を配合し、基材上に印刷した後に紫外線によって硬化した段階における接着性につき、ポリカーボネートを基材とした場合に塗膜の剥離が生じない状態を良好とし、タック性につき、塗膜に対する指触によって全くベタツキ（タック）を感じない状態を良好とし、成形性につき、ポリカーボネートを基材とした場合に塗膜の割れが見当たらない状態を良好とする基準を設定したうえで、接着性、タック性、成形性のすべてを良好とするために、３種類の単官能ラジカル重合性モノマーとして、フェノキシエチルアクリレートとビニルカプロラクタムと２−ヒドロキシ−３−フェノキシプロピルアクリレートとを１：０．０５〜１．５：０．０５〜１．５の重量比にて組み合わせるか、フェノキシエチルアクリレートとビニルカプロラクタムとイソボニルアクリレートとを１：０．０５〜１．５：０．０５〜１．５の重量比にて組み合わせるか、アクリロイルモルフォリンとビニルカプロラクタムと２−ヒドロキシ−３−フェノキシプロピルアクリレートを１：０．０５〜１．５：０．０５〜１．５の重量比で組み合わせることによる選択を行ったうえで、当該３種類の単官能ラジカル重合性モノマーとシクロデキストリン又はその誘導体との重量比を５以上：１とすることに基づく紫外線硬化型インクの製造方法。
【請求項４】
光反応開始剤、及び光重合反応性組成物を必須の成分としている紫外線硬化型インクの製造方法において、光重合反応性組成物として複数種類の単官能ラジカル重合性モノマー及びシクロデキストリン又はその誘導体を配合し、基材上に印刷した後に紫外線によって硬化した段階における接着性につき、ポリカーボネートを基材とした場合に塗膜の剥離が生じない状態を良好とし、タック性につき、塗膜に対する指触によって全くベタツキ（タック）を感じない状態を良好とし、成形性につき、ポリカーボネートを基材とした場合に塗膜の割れが見当たらない状態を良好とする基準を設定したうえで、接着性、タック性、成形性のすべてを良好とするために、３種類の単官能ラジカル重合性モノマーとして、フェノキシエチルアクリレートとフェノキシポリエチレングリコールアクリレートとビニルカプロラクタムとを１：０．０５〜１．５：０．０５〜１．５の重量比にて組み合わせるか、アクリロイルモルフォリンと２−ヒドロキシブチルアクリレートとイソボニルアクリレートとを１：０．０５〜１．５：０．０５〜１．５の重量比にて組み合わせることによる選択を行ったうえで、当該３種類の単官能ラジカル重合性モノマーとシクロデキストリン又はその誘導体との重量比を５〜２０：１とすることに基づく紫外線硬化型インクの製造方法。
【請求項５】
シクロデキストリンとして、メチル化シクロデキストリンを採用することを特徴とする請求項１、２、３、４の何れかに記載の紫外線硬化型インクの製造方法。
【請求項６】
請求項１、２、３、４、５の何れかの方法によって製造された紫外線硬化型インク。
【請求項７】
請求項６記載の紫外線硬化型インクを基材上にインクジェットによる射出、又は印刷に基づいて単一又は複数の塗布層を形成し、かつ当該塗布層に対する紫外線の照射による硬化工程を経たことに基づき加飾積層を形成している加飾印刷物。
【請求項８】
請求項７記載の加飾印刷物を真空成形又は圧空成形によって成形したことに基づく加飾シート成形物。
【請求項９】
請求項７の加飾印刷物又は請求項８記載の加飾シート成形物に対し、成形用樹脂を射出成形機からの射出によって一体化したことによるインサートモールディング成形品。
【発明の詳細な説明】
【技術分野】
【０００１】
本発明は、インクジェット印刷方式、スクリーン印刷方式、グラビア印刷方式、オフセット印刷方式等の所定の方式によって印刷された後に、紫外線によって硬化し得る紫外線硬化型インク（以下、「ＵＶインク」と略称する。）の製造方法において、シクロデキストリン又はその誘導体を配合することに基づく製造方法、及び当該方法に基づくＵＶインク並びに当該インクによって印刷又は塗布されて得られる加飾印刷物及び成形され得る加飾シート成形物並びに当該加飾印刷物及び加飾シート成形物を用いて製造されたインサートモールディング成形品に関するものである。
【背景技術】
【０００２】
紫外線硬化型インクは、通常、光反応開始剤、及び光重合反応性組成物を必須の構成要素としており、必要に応じて顔料、分散剤、その他の添加剤などが配合されているが、本発明においては、そのような配合を前提としたうえで、前記各方式等によって基材シート上に印刷された後に紫外線の照射によってインクを硬化させることを前提としている。
【０００３】
ＵＶインクは、前記各印刷方式に適する十分な流動性を有することが要求されることから、光重合反応性組成物として、単官能ラジカル重合性モノマーを不可欠な成分として採用しているが、当該単官能ラジカル重合性モノマーのみでは、硬化速度及び架橋密度が低いため、硬化皮膜にタックが残る場合が多く、また、フォーミングなどの成形性に劣り、かつ接着性においても不十分な状態にあることから、通常、単官能ラジカル重合性モノマーに多官能ラジカル重合性オリゴマーや多官能ラジカル重合性モノマーを配合している。
但し、単に単官能ラジカル重合性モノマーに多官能ラジカル重合性オリゴマーや多官能ラジカル重合性モノマーを配合しただけでは、フォーミングなどの成形性及び接着性その他の特性を十分開示することはできない状況にある。
【０００４】
インクの製造方法として、シクロデキストリン又はその誘導体を配合することは、既に特許文献１〜５に示すように、インク製造業界において周知の技術的事項に該当している。
【０００５】
しかしながら、特に紫外線照射によってインクを硬化させるＵＶインクの製造分野において、どのような光重合反応性組成物をシクロデキストリン又はその誘導体と組み合わせて配合することによって、接着性、タック性、及び成形性において検討することについては、これまで技術上の検討は殆ど行われていない。
【０００６】
現に、特許文献６は、ＵＶインクの製法を開示しているが、シクロデキストリン又はその誘導体と組み合わせて配合することについては全く想定していない。
【０００７】
そして、この点は出願人自らの先願である特願２００６−１１６８１０号出願（以下、当該出願に係る発明を「先願発明」と略称する。）の場合においても同様である。
【特許文献１】特開平５−１３２６４２号公報
【特許文献２】特開平９−３１３９０号公報
【特許文献３】特開平１１−１０６６９４号公報
【特許文献４】特開平１１−２６３０６５号公報
【特許文献５】特開２００６−３１６２２５号公報
【特許文献６】特願２００７−１３１７５４号公報
【発明の開示】
【発明が解決しようとする課題】
【０００８】
本発明は、前記の如き従来技術の状況に鑑み、シクロデキストリン又はその誘導体と共に配合した場合に、単数又は複数の単官能ラジカル重合性モノマーの適切な選択、及び相互間の適切な重量比を明らかにすることによって、良好な特性を有するＵＶインクを得ることを課題とするものである。
【課題を解決するための手段】
【０００９】
前記課題を達成するために、本発明の基本構成は、
（１）光反応開始剤、及び光重合反応性組成物を必須の成分としている紫外線硬化型インクの製造方法において、光重合反応性組成物として複数種類の単官能ラジカル重合性モノマー及びシクロデキストリン又はその誘導体を配合し、基材上に印刷した後に紫外線によって硬化した段階における接着性につき、ポリカーボネートを基材とした場合に塗膜の剥離が生じない状態を良好とし、タック性につき、塗膜に対する指触によって全くベタツキ（タック）を感じない状態を良好とし、成形性につき、ポリカーボネートを基材とした場合に塗膜の割れが見当たらない状態を良好とする基準を設定したうえで、接着性、タック性、成形性のすべてを良好とするために、２種類の単官能ラジカル重合性モノマーとして、フェノキシエチルアクリレートとフェノキシポリエチレングリコールアクリレートとを１：０．５〜１．５の重量比にて組み合わせるか、フェノキシエチルアクリレートとアクリロイルモルフォリンとを１：０．３〜２の重量比にて組み合わせることによる選択を行ったうえで、前記２種類の単官能ラジカル重合性モノマーとシクロデキストリン又はその誘導体との重量比を４〜１５：１とすることに基づく紫外線硬化型インクの製造方法、
（２）光反応開始剤、及び光重合反応性組成物を必須の成分としている紫外線硬化型インクの製造方法において、光重合反応性組成物として複数種類の単官能ラジカル重合性モノマー及びシクロデキストリン又はその誘導体を配合し、基材上に印刷した後に紫外線によって硬化した段階における接着性につき、ポリカーボネートを基材とした場合に塗膜の剥離が生じない状態を良好とし、タック性につき、塗膜に対する指触によって全くベタツキ（タック）を感じない状態を良好とし、成形性につき、ポリカーボネートを基材とした場合に塗膜の割れが見当たらない状態を良好とする基準を設定したうえで、接着性、タック性、成形性のすべてを良好とするために、２種類の単官能ラジカル重合性モノマーとして、フェノキシエチルアクリレートとビニルカプロラクタムとを１：０．３〜２の重量比にて組み合わせることによる選択を行ったうえで、前記２種類の単官能ラジカル重合性モノマーとシクロデキストリン又はその誘導体との重量比を４以上：１とすることに基づく紫外線硬化型インクの製造方法、
（３）光反応開始剤、及び光重合反応性組成物を必須の成分としている紫外線硬化型インクの製造方法において、光重合反応性組成物として複数種類の単官能ラジカル重合性モノマー及びシクロデキストリン又はその誘導体を配合し、基材上に印刷した後に紫外線によって硬化した段階における接着性につき、ポリカーボネートを基材とした場合に塗膜の剥離が生じない状態を良好とし、タック性につき、塗膜に対する指触によって全くベタツキ（タック）を感じない状態を良好とし、成形性につき、ポリカーボネートを基材とした場合に塗膜の割れが見当たらない状態を良好とする基準を設定したうえで、接着性、タック性、成形性のすべてを良好とするために、３種類の単官能ラジカル重合性モノマーとして、フェノキシエチルアクリレートとビニルカプロラクタムと２−ヒドロキシ−３−フェノキシプロピルアクリレートとを１：０．０５〜１．５：０．０５〜１．５の重量比にて組み合わせるか、フェノキシエチルアクリレートとビニルカプロラクタムとイソボニルアクリレートとを１：０．０５〜１．５：０．０５〜１．５の重量比にて組み合わせるか、アクリロイルモルフォリンとビニルカプロラクタムと２−ヒドロキシ−３−フェノキシプロピルアクリレートを１：０．０５〜１．５：０．０５〜１．５の重量比で組み合わせることによる選択を行ったうえで、当該３種類の単官能ラジカル重合性モノマーとシクロデキストリン又はその誘導体との重量比を５以上：１とすることに基づく紫外線硬化型インクの製造方法、
（４）光反応開始剤、及び光重合反応性組成物を必須の成分としている紫外線硬化型インクの製造方法において、光重合反応性組成物として複数種類の単官能ラジカル重合性モノマー及びシクロデキストリン又はその誘導体を配合し、基材上に印刷した後に紫外線によって硬化した段階における接着性につき、ポリカーボネートを基材とした場合に塗膜の剥離が生じない状態を良好とし、タック性につき、塗膜に対する指触によって全くベタツキ（タック）を感じない状態を良好とし、成形性につき、ポリカーボネートを基材とした場合に塗膜の割れが見当たらない状態を良好とする基準を設定したうえで、接着性、タック性、成形性のすべてを良好とするために、３種類の単官能ラジカル重合性モノマーとして、フェノキシエチルアクリレートとフェノキシポリエチレングリコールアクリレートとビニルカプロラクタムとを１：０．０５〜１．５：０．０５〜１．５の重量比にて組み合わせるか、アクリロイルモルフォリンと２−ヒドロキシブチルアクリレートとイソボニルアクリレートとを１：０．０５〜１．５：０．０５〜１．５の重量比にて組み合わせることによる選択を行ったうえで、当該３種類の単官能ラジカル重合性モノマーとシクロデキストリン又はその誘導体との重量比を５〜２０：１とすることに基づく紫外線硬化型インクの製造方法、
からなる。
【発明の効果】
【００１０】
前記基本構成（１）〜（４）からも明らかなように、本発明においては、光重合反応性組成物として、多官能ラジカル重合性オリゴマーを配合せずに、２種類又は３種類の組合せによる単官能ラジカル重合性モノマーのみによって接着性、タック性、成形性のすべてにおいて良好なインクを形成することが可能となり、材料費を低コストとすることが可能となる。
【００１１】
しかも、必ずしもフェノキシエチルアクリレートをベースとせずとも、色々な単官能ラジカル重合性モノマーの組合せによって、従来の技術概念では想定できなかったような多種類の素材に基づいて、高性能のＵＶインクを製造することが可能となる。
【発明を実施するための最良の形態】
【００１２】
以下、２種類又は３種類の単管のラジカル重合性モノマーの組合せである各実施形態（２）又は同（３）と基本構成（１）、（２）、（３）、（４）との関係について説明する。
【００１３】
以下の説明においては、インクジェット方式用のＵＶインクに関する先願発明との対比に即して、インクジェット印刷方式用ＵＶインクのデータに基づき、本願発明の特徴点を明らかにする。
但し、本願発明のＵＶインクは、単にインクジェット印刷方式だけでなく、スクリーン印刷方式、グラビア印刷方式、オフセット印刷方式等の他の印刷方式にも使用し得るＵＶインクを前提としているが、以下の実施形態、更には実施例において、印刷されたインクの膜厚が３０μｍ以下という通常の場合には、ＵＶインクの接着性、タック性、成形性に関する性能は、インクジェット方式、スクリーン印刷方式、グラビア印刷方式、オフセット印刷方式等の色々な印刷方式の種類を問わず一般的に妥当する以上、インクジェット方式用インクによるデータを以って、本願発明の代表的データとして採用することにする。
【００１４】
実施形態（１）は、２種類の光重合反応性組成物を選択することを特徴としている。
【００１５】
そして、実施形態（１）は、光重合反応性組成物として２種類の単官能ラジカル重合性モノマーを選択している点において共通しているが、選択に必要な組合せの範囲及び広範な重量比が実現可能である点において先願発明と相違している。
【００１６】
実施形態（１）を実現している具体例を裏付ける各組合せによる選択、及び当該選択に伴う適切な重量比の状況は、以下の表１に示すとおりである。
【表１】
0004310355.tif 000002
※各○、△、×の評価基準は、以下のとおりである。
成形試験    ○：ポリカーボネートを基材とした場合に塗膜の割れが見当たらない状態を示す。
△：肉眼によって辛うじて確認し得る程度の微細な割れが部分的に生じて
いる状態を示す。
×：印刷物全体に割れが生じている状態を示す。
接着試験    ○：ポリカーボネートを基材とした場合に塗膜の剥離が生じない状態を示す。
△：基本的に塗膜の剥離は生じないが、周辺において若干剥離が生ずる状
態を示す。
×：塗膜の剥離が目立つ状態を示す。
タック試験  ○：指触によって全くベタツキ（タック）を感じない状態を示す。
△：指触に際し、多少ベタツキを感じるが、指触の痕跡が残らない状態を
示す。
×：硬化状態が完成せずに、指触した場合に痕跡が残る状態を示す。
尚、前記各○、△、×の評価基準は、以下の表においても全く同様である。
表１からも明らかなように、フェノキシエチルアクリレートとフェノキシポリエチレングリコールアクリレートとを１：０．５〜１．５の重量比にて組み合わせるか、フェノキシエチルアクリレートとアクリロイルモルフォリンとを１：０．３〜２の重量比にて組み合わせたことによる選択を行ったうえで、これらの２種類の単官能ラジカル重合性モノマーとシクロデキストリン又はその誘導体とを４〜１５：１の重量比とすることによる配合、及びフェノキシエチルアクリレートとビニルカプロラクタムとを１：０．３〜２の重量比にて組み合わせ、これらの２種類の単官能ラジカル重合性モノマーとシクロデキストリン又はその誘導体とを４以上：１の重量比とすることによる配合は、基本構成（１）及び基本構成（２）に該当する。
【００１７】
先願発明においては、フェノキシエチルアクリレートをベースとして、他の１種類の単官能ラジカル重合性モノマーと組み合わせても良好な特性が得られない場合であっても、組合せ可能な単官能ラジカル重合性モノマーの範囲が限定されているのに対し、実施形態（１）の場合には、表１に示すように、フェノキシポリエチレングリコールアクリレートのように水酸基を有していない脂肪族系モノマー、更には２−ヒドロキシブチルアクリレートのような水酸基を有する脂肪族系モノマーとの組合せであっても、実用可能なＵＶインクが確保できることが判明する。
【００１８】
しかも、先願発明において、ビニルカプロラクタム、及びアクリロイルモルフォリンのような複素環式単官能ラジカル重合性モノマーとの組合せのように、本来シクロデキストリン又はその誘導体の配合を伴わずとも、良好な特性を発揮し得る場合であっても、シクロデキストリン又はその誘導体の配合によって、先願発明における単官能ラジカル重合性モノマー同士の重量比（フェノキシエチルアクリレート１に対し、０．５〜１．５）よりも広範な重量比による配合比率を組み合わせることが可能となることが判明する。
【００１９】
実施形態（２）は、光重合反応性組成物として３種類の単官能ラジカル重合性モノマーを選択することを特徴としている。
【００２０】
実施形態（２）のように、３種類の単官能ラジカル重合性モノマーを選択して組み合わせる発想は、先願明細書には記載されておらず、本発明によって始めて実現されている。
【００２１】
実施形態（２）を実現している具体例を裏付ける各組合せによる選択、及び当該選択に伴う適切な重量比の状況は、表２−１、２−２に示すとおりである。
【表２−１】
0004310355.tif 000003
【００２２】
前記表２−１からも明らかなように、フェノキシエチルアクリレートとビニルカプロラクタムとイソボニルアクリレートとを１：０．０５〜１．５：０．０５〜１．５の重量比にて組み合わせるか、フェノキシエチルアクリレートとビニルカプロラクタムと２−ヒドロキシ−３−フェノキシプロピルアクリレートとを１：０．０５〜１．５：０．０５〜１．５の重量比にて組み合わせることによる選択を行ったうえで、これらの３種類の単官能ラジカル重合性モノマーとシクロデキストリン又はその誘導体との重量比を５以上とする配合及びフェノキシエチルアクリレートとフェノキシポリエチレングリコールアクリレートとビニルカプロラクタムとを１：０．０５〜１．５：０．０５〜１．５の重量比にて組み合わせることによる選択を行ったうえで、当該３種類の単官能ラジカル重合性モノマーとシクロデキストリン又はその誘導体との重量比を５〜２０：１とする配合は、それぞれ基本構成（３）の一部及び基本構成（４）に該当する。
【表２−２】
0004310355.tif 000004
【００２３】
表２−２からも明らかなように、アクリロイルモルフォリンとビニルカプロラクタムと２−ヒドロキシ−３−フェノキシプロピルアクリレートとを１：０．０５〜１．５：０．０５〜１．５の重量比にて組み合わせることによる選択を行ったうえで、当該３種類の単官能ラジカル重合性モノマーとシクロデキストリン又はその誘導体の重量比を５以上とすることによる配合は、基本構成（３）の他の一部に該当する。
【００２４】
表２−１、及び同２−２からも明らかなように、３種類の単官能ラジカル重合性モノマーを配合した場合には、シクロデキストリン又はその誘導体との広範な重量比にて良好な特性を発揮することが可能であることが判明する。
【００２５】
基本構成（１）、（２）、（３）、（４）によるインクの製造方法、更にはこれらの方法において、必要に応じて顔料、高分子分散剤、添加剤等を加えたことによるインクは、必然的に接着性、タック性、成形性の全てについて良好な特性を発揮することができる。
【００２６】
したがって、当該インクを基材上にインクジェットによる射出、又は印刷に基づいて単一又は複数の塗布層を形成し、当該塗布層に対する紫外線の照射による硬化工程を経たことに基づき加飾積層を形成している加飾印刷物、当該加飾印刷物を真空成形又は圧空成形によって成形したことに基づく加飾シート成形物、更には前記加飾印刷物又は加飾シート成形物に対し、成形用樹脂を射出成形機からの射出によって一体化したことによるインサートモールディング成形品においては、前記積層に至る工程において、塗膜の割れ、ベタツキ、更には剥離が殆ど生じないような状態にて製品を得ることが可能となる。
尚、前記基材としては、ポリカーボネート、（処理）ポリエステル、（処理）ポリプロピレン、（処理）ポリエチレン、アクリルなどのシートやフィルムを使用することができるが、当該シートやフィルムにスクリーン印刷、オフセット印刷、グラビア印刷、ロールコート、スプレー塗装などによって印刷層又は塗装層を設けたものを基材として使用することもできる。
【００２７】
前記インサートモールディング成形品の成形において、前記成形用樹脂と前記加飾印刷物又は前記加飾シート成形物の加飾積層との接着性を高めるために、加飾層の上にバインダー層を印刷又は塗装によって設けることにより、更に高品質なインサートモールディング成形品を作成することができる。
【００２８】
バインダー層を形成するためのインキ、塗料の例としては、帝国インキ製造株式会社製商品名ＩＭＢ−００３バインダー、ＩＭＢ−００９バインダーなどの、アクリル樹脂や塩化ビニル酢酸ビニル共重合体樹脂などの熱可塑性樹脂を使用したバインダーインキを挙げられる。
【００２９】
また、前記成形用樹脂としては、ＡＢＳ（アクリルブタジエンスチロール）樹脂、ＰＣ（ポリカーボネート）樹脂、ＰＰ（ポリプロピレン）樹脂、ＰＡ（ポリアミド）樹脂などを挙げることができる。
【００３０】
以上のとおり、単官能ラジカル重合性モノマー又はその組み合わせによる実施形態を示すが、本発明においては、単官能ラジカル重合性モノマー以外に、多官能ラジカル重合性オリゴマー、多官能ラジカル重合性モノマーを配合することを完全に排除するものではなく、接着性、タック性、成形性に関し、単官能ラジカル重合性モノマー及びその組み合わせに基づく本発明の機能を損なわない程度更には当該機能を増強し得る程度に配合することは当然可能であって、このような配合状態は本発明の利用形態に該当する。
【００３１】
具体的には、１．５官能から選択された多官能ラジカル重合性オリゴマー、１．５官能から選択された多官能ラジカル重合性モノマーの一方又は双方を配合することによる利用形態は、十分採用可能である。
【００３２】
以下、実施例に従って説明する。
尚、実施例においても、インクジェット方式用ＵＶインクによるデータを採用しているが、他の印刷方式においても３０μｍ以下という通常の膜厚を採用した場合には、前記各性能については全く同様のデータが得られることについては、既に述べたとおりである。
【実施例１】
【００３３】
実施例１は、基本構成（１）及び（２）に関する具体例及び比較例を示す。
【００３４】
着色顔料として、カーボンブラックを２．５重量％、光反応開始剤として２，４，６，トリメチルベンゾイルジフェニルフォスフィンオキサイドを１０．５重量％、シリコン系レベリング剤を０．１重量％、重合禁止剤（保存安定性部材）として、Ｎ−ニトロソフェニルヒドロキシアミンを０．１重量％用意したうえで、２種類の単官能ラジカル重合性モノマーとシクロデキストリンとしてメチル化シクロデキストリンとの重量比を選択したことによる結果は、以下の表３−１のとおりである。
【表３−１】
0004310355.tif 000005
※  メチル化シクロデキストリンを配合していない場合を示す。
【００３５】
これに対し、以下の表３−２に示すような組合せ及び重量比の場合には、良好な特性を得ることができなかった。
【表３−２】
0004310355.tif 000006
※  メチル化シクロデキストリンを配合していない場合を示す。
【００３６】
前記表３−１及び同３−２の対比に基づき、基本構成（１）及び同（２）の単官能ラジカル重合性モノマーの組合せの選択、及びシクロデキストリン又はその誘導体との重量比の選択範囲の合理性を確認することができる。
尚、表３−１の具体例に基づくインクにつき、実施例１と同一の条件によって、インサートモールディング成形品を成形したところ、同様に概略良好な成形性、接着性及びタック式を示し、かつ基材との接着も良好であって、堅固なインサートモールディング成形品を得ることができた。
【実施例２】
【００３７】
実施例２は、基本構成（３）、（４）に関する具体例及び比較例を示す。
【００３８】
着色顔料、光反応開始剤、レベリング剤、重合禁止剤を実施例１と同様の配合を行い、かつ３種類の単官能ラジカル重合性モノマーの組合せ及びメチル化シクロデキストリンとの重量比を選択したことによる結果は、以下の表４−1のとおりである。
【表４−１】
0004310355.tif 000007
※  メチル化シクロデキストリンを配合していない場合を示す。
【００３９】
これに対し、以下のような組合せ及び重量比の場合には、表４−２に示すように、良好な特性を得ることができなかった。
【表４−２】
0004310355.tif 000008
※メチル化シクロデキストリンを配合していない場合を示す。
【００４０】
前記表４−１、及び同４−２の対比に基づき、基本構成（３）、（４）の単官能ラジカル重合性モノマーの選択及びシクロデキストリン又はその誘導体との重量比の選択範囲の合理性を確認することができる。
【００４１】
尚、表４−１の具体例に基づくインクにつき、実施例１と同一の条件によって、インサートモールディング成形品を成形したところ、同様に概略良好な成形性、接着性及びタック性を示し、かつ基材との接着も良好であって、堅固なインサートモールディング成形品を得ることができた。
【産業上の利用可能性】
【００４２】
本発明は、単数及び複数の単官能ラジカル重合性モノマーを配合することによるＵＶインク、更には当該インクに基づく加飾用成形品の分野に利用することが可能である。